(57)【要約】【課題】  スラリー中の粉体の分散状態を高精度に評価できるスラリーの評価方法を提供する。また、スラリー中の粉体の分散状態を分散途中にインラインで制御し、分散状態を常に一定にすることのできるスラリーの調製方法を提供する。【解決手段】  少なくとも無機粉体、バインダー、及び分散媒を含むスラリーを、スラリーに加わるせん断速度を制御して膜状に成形し、乾燥し、シートを得る。得られたシートの物性値を測定し、スラリー中の粉体の分散及び再凝集の状態を評価する。また、シートの物性値を用いてスラリー中の粉体の分散及び再凝集の状態を制御する。【選択図】  図１
2005067920.tif 000002
【特許請求の範囲】
【請求項１】
少なくとも無機粉体、バインダー、及び分散媒を含むスラリーを１０ｓｅｃ-1未満のせん断速度を加えて膜状に成形し、乾燥し、シートを得るシート作製工程と、
前記シート作製工程で作製されたシートの物性値を測定する測定工程と、
前記測定工程で測定されたシートの物性値から前記スラリー中の粉体の分散状態を評価する評価工程と
を有することを特徴とするスラリーの評価方法。
【請求項２】
少なくとも無機粉体、バインダー、及び分散媒を含むスラリーを分散する分散工程と、
前記分散工程の途中でスラリーの一部を試料として採取する試料採取工程と、
採取された前記試料を１０ｓｅｃ-1未満のせん断速度を加えて膜状に成形し、乾燥し、シートを得るシート作製工程と、
前記シート作製工程で作製されたシートの物性値を測定する測定工程と、
前記測定工程で測定されたシートの物性値を用いて前記スラリー中の粉体の分散状態を制御する制御工程と
を有することを特徴とするスラリーの調製方法。
【請求項３】
少なくとも無機粉体、バインダー、及び分散媒を含むスラリーを複数のせん断速度を加えて膜状に成形し、乾燥し、複数種類のシートを得るシート作製工程と、
前記シート作製工程で作製された複数種類のシートの物性値を測定する測定工程と、
前記測定工程で測定されたシートの物性値のせん断速度に対する変化率を求め、この値から前記スラリー中の粉体の分散状態を評価する評価工程と
を有することを特徴とするスラリーの評価方法。
【請求項４】
少なくとも無機粉体、バインダー、及び分散媒を含むスラリーを分散する分散工程と、
前記分散工程の途中でスラリーの一部を試料として採取する試料採取工程と、
採取された前記試料を複数のせん断速度を加えて膜状に成形し、乾燥し、複数種類のシートを得るシート作製工程と、
前記シート作製工程で作製された複数種類のシートの物性値を測定する測定工程と、
前記測定工程で測定されたシートの物性値のせん断速度に対する変化率を求め、この値を用いて前記スラリー中の粉体の分散状態を制御する制御工程と
を有することを特徴とするスラリーの調製方法。
【請求項５】
前記シートの物性値が、光沢度、表面粗さ、密度、及び透気度のうちのいずれかである請求項１又は３に記載のスラリーの評価方法。
【請求項６】
前記シートの物性値が、光沢度、表面粗さ、密度、及び透気度のうちのいずれかである請求項２又は４に記載のスラリーの調製方法。
【請求項７】
スラリーを調製する調製工程と、前記調製工程により調製されたスラリーを基材上に塗工する塗工工程とを有するセラミックグリーンシートの製造方法であって、前記調製工程が、請求項２又は４に記載のスラリーの調製方法に従って行われることを特徴とするセラミックグリーンシートの製造方法。
【発明の詳細な説明】
【技術分野】
【０００１】
本発明は、スラリーの評価方法及びスラリーの調製方法に関する。また、本発明はセラミックグリーンシートの製造方法に関する。
【背景技術】
【０００２】
近年、電子部品の小型化、高機能化を目的として、積層構造を有するコンデンサやインダクタ、あるいはこれらを含む積層複合部品等の積層デバイスの生産が進んでいる。
【０００３】
以下に、図２を用いて積層デバイスの作成方法について説明する。
【０００４】
原料である１種類以上の無機粉体と、バインダーと、分散媒と、更に必要に応じて分散剤、可塑剤、消泡剤等を所定量調合し、ボールミルあるいは媒体撹拌ミルなどで混合・分散を一律の条件で行い、無機粉体の初期凝集を解砕し、セラミックスラリーを得る。次に、このスラリーをフィルム上に、膜厚を制御しながら、ドクターブレード方式、あるいはダイコーティング方式により塗工し、乾燥することで密度及び厚みの均一なグリーンシート２０１を得る。
【０００５】
次に、前記グリーンシート２０１上に、必要に応じてパンチングあるいはレーザによりビアホールと呼ばれる穴の穴開け加工を行った後、スクリーン印刷によって導電性ペースト２０２を前記穴開け加工された部分に印刷し、穴を埋める。その後、再びグリーンシート２０１面に導電性ペーストをスクリーン印刷などにより印刷塗布し、回路パターンの電極２０３を形成する。
【０００６】
このようにして得た複数枚のグリーンシート２０１を、図２（ａ）に示すように、各々のシート２０１に形成された電極パターン２０３が電気的に接続するよう、高い位置精度で積層する。得られた積層体をシート２０１の面に対して垂直方向に加圧し各シート２０１を圧着し、図２（ｂ）に示すような積層体２０４を得る。この積層体２０４を所定の温度で焼成する。最後に表面に部品実装・切断等を行うことにより積層デバイスを得る。
【０００７】
ところで、積層デバイスの特性を確保するには焼成後のシート２０１の厚みを一定にすることが必要である。なぜなら、例えば、シート２０１の両面に電極を形成して焼成してコンデンサとしたとき、その容量値はシート２０１の厚みに直接影響を及ぼすからである。さらに、シート２０１の原料であるスラリーの分散状態はシート２０１の厚みばらつきに大きな影響を与えるため、スラリーを均一分散させるとともに、スラリーの分散状態を評価するための指標が必要である。
【０００８】
従来の塗料の分散状態の評価方法としては、分散度粒ゲージによる粒度測定法が知られている。粒ゲージにより、塗料の分散の程度を顔料の粒度として評価し、塗料製造工程における分散工程の完了か否かを決定している（例えば、非特許文献１参照。）。
【０００９】
また、塗料中の顔料の分散性を評価する粒度の測定を、遠心沈降法により行うことも知られている（例えば、特許文献１参照。）。
【非特許文献１】ＪＩＳ  Ｋ  ５６００−２−５：１９９９
【特許文献１】特開２００２−２４３６２５号公報（第１−４頁）
【発明の開示】
【発明が解決しようとする課題】
【００１０】
ボールミルや媒体撹拌ミルを用いると無機粉体の初期凝集は解砕されるが、粉砕も進む。粉砕された微粉体がサブミクロンオーダーのものを含むと、無機粉体が再凝集を起こしやすくなることが知られている。これが原因となり、シートの厚みばらつき、ひいてはデバイス特性の精度に悪影響を及ぼす。
【００１１】
しかしながら、非特許文献１の方法では分散状態が良好なスラリー間の差を定量的に評価することが困難である。また、無機粉体の再凝集を検出できず、再凝集の顕著なスラリーと、顕著でないスラリーと間の差を評価できない。なぜなら、再凝集の力は初期凝集の力に比べ弱く、観察することが不可能であるからである。にもかかわらず、再凝集がシートの厚みばらつき、ひいてはデバイス特性の精度に悪影響を及ぼしており、重要な問題となっている。
【００１２】
また、特許文献１の方法では、塗料中の無機粉体が塗料全体の１０ｖｏｌ％以上であると希釈が必要となり、希釈すると原液での粒径を保持することができず正確な分散状態の評価が困難である。特に、無機粉体の再凝集を検出できず、再凝集の顕著なスラリーと、顕著でないスラリーとの間の差を評価できない。
【００１３】
そこで本発明は上記課題を解決するため、スラリー中の粉体の分散状態を高精度に評価することのできるスラリーの評価方法を提供することを目的とする。また、本発明は、スラリー中の粉体の分散状態を分散途中にインラインで制御し、スラリーの分散状態を常に一定にすることのできるスラリーの調製方法を提供することを目的とする。更に、本発明は、品質の安定したセラミックグリーンシートを提供できるセラミックグリーンシートの製造方法を提供することを目的とする。
【課題を解決するための手段】
【００１４】
前記目的を達成するため、本発明におけるスラリーの第１の評価方法は、少なくとも無機粉体、バインダー、及び分散媒を含むスラリーを１０ｓｅｃ-1未満のせん断速度を加えて膜状に成形し、乾燥し、シートを得るシート作製工程と、前記シート作製工程で作製されたシートの物性値を測定する測定工程と、前記測定工程で測定されたシートの物性値から前記スラリー中の粉体の分散状態を評価する評価工程とを有することを特徴とする。
【００１５】
本発明におけるスラリーの第１の調製方法は、少なくとも無機粉体、バインダー、及び分散媒を含むスラリーを分散する分散工程と、前記分散工程の途中でスラリーの一部を試料として採取する試料採取工程と、採取された前記試料を１０ｓｅｃ-1未満のせん断速度を加えて膜状に成形し、乾燥し、シートを得るシート作製工程と、前記シート作製工程で作製されたシートの物性値を測定する測定工程と、前記測定工程で測定されたシートの物性値を用いて前記スラリー中の粉体の分散状態を制御する制御工程とを有することを特徴とする。
【００１６】
本発明におけるスラリーの第２の評価方法は、少なくとも無機粉体、バインダー、及び分散媒を含むスラリーを複数のせん断速度を加えて膜状に成形し、乾燥し、複数種類のシートを得るシート作製工程と、前記シート作製工程で作製された複数種類のシートの物性値を測定する測定工程と、前記測定工程で測定されたシートの物性値のせん断速度に対する変化率を求め、この値から前記スラリー中の粉体の分散状態を評価する評価工程とを有することを特徴とする。
【００１７】
本発明におけるスラリーの第２の調製方法は、少なくとも無機粉体、バインダー、及び分散媒を含むスラリーを分散する分散工程と、前記分散工程の途中でスラリーの一部を試料として採取する試料採取工程と、採取された前記試料を複数のせん断速度を加えて膜状に成形し、乾燥し、複数種類のシートを得るシート作製工程と、前記シート作製工程で作製された複数種類のシートの物性値を測定する測定工程と、前記測定工程で測定されたシートの物性値のせん断速度に対する変化率を求め、この値を用いて前記スラリー中の粉体の分散状態を制御する制御工程とを有することを特徴とする。
【００１８】
更に、本発明のセラミックグリーンシートの製造方法は、スラリーを調製する調製工程と、前記調製工程により調製されたスラリーを基材上に塗工する塗工工程とを有するセラミックグリーンシートの製造方法であって、前記調製工程が、上記本発明のスラリーの第１又は第２の調製方法に従って行われることを特徴とする。
【発明の効果】
【００１９】
本発明のスラリーの第１及び第２の評価方法によれば、スラリーの分散状態を高精度に評価することができる。
【００２０】
また、本発明のスラリーの第１及び第２の調製方法によれば、スラリーの分散をインラインで制御し、スラリーの分散状態を常に一定に調製できる。このため、例えば、この調製されたスラリーを用いてシートを作成した場合には、スラリー中に含まれる凝集物に起因するシート物性値（例えば、光沢度、表面粗さ、密度、透気度）のばらつきを抑えることができる。
【００２１】
更に、本発明のセラミックグリーンシートの製造方法によれば、ロット内やロット間での特性のばらつきが少ない、安定した品質のセラミックグリーンシートを効率よく製造できる。従って、このセラミックグリーンシートを用いることにより、品質が安定し、高信頼性の各種デバイス（例えば、コンデンサ、インダクタ、あるいはこれらを含む積層複合部品等）を製造できる。
【発明を実施するための最良の形態】
【００２２】
以下、本発明を実施形態を示して説明する。なお、以下の各実施形態では、積層構造を有する、コンデンサやインダクタ、あるいはこれらを含む積層複合部品等に用いられるセラミックグリーンシートを製造する場合を例にとって説明する。但し、本発明のスラリーの評価方法及びスラリーの調製方法は、セラミックグリーンシートの製造に限られず、他の用途に利用することが可能である。
【００２３】
（実施の形態１）
請求項１及び５に対応する実施形態について説明する。
【００２４】
本発明者らはシート成形時のスラリーに加わるせん断速度を１０ｓｅｃ-1未満としてシートを作成すると、ほぼ静置状態のスラリーの分散状態をシートの物性値に反映できることを見出した。
【００２５】
スラリーに加わるせん断速度を１０ｓｅｃ-1未満としてフィルム上に薄いシートを作成したとき、上記せん断速度が加えられた状態でのスラリー中の粉体の分散・凝集の度合いと、得られるシート構造との関係について図３のスラリー模式図及び図４のシート模式図により説明する。
【００２６】
まず、図３（ａ）に示すように、初期凝集の解砕が不十分なときは、スラリー３０１中において、粉体３０２の初期凝集が解砕しておらず、粉体３０２による初期凝集粉体３０３が形成されている。前記初期凝集粉体３０３の見かけの径は大きい。そのため、１０ｓｅｃ-1未満のせん断速度をこのスラリー３０１に加えてフィルム４０１上にシート４０２を成形すると、図４（ａ）のように、初期凝集粉体３０３は解砕されず、得られるシート４０２の表面性は悪い。また、初期凝集粉体３０３間の隙間４０３及び初期凝集粉体３０３内の隙間４０４が大きいのでシート４０２の密度は小さい。
【００２７】
次に、分散が進むと、図３（ｂ）に示すように、スラリー３０１中において粉体３０２同士の初期凝集が壊れ、見かけの径が小さくなる。そのため、１０ｓｅｃ-1未満のせん断速度をこのスラリー３０１に加えてフィルム４０１上にシート４０２を成形すると、図４（ｂ）のように、得られるシート４０２の表面性は良好となる。また、粉体３０２間の隙間が小さくなりシート４０２の密度は大きくなる。但し、分散が進むと、粉体３０２の微粉化に起因する粉体３０２同士の再凝集が現れ再凝集粉体３０４が発生し始める。この再凝集粉体３０４は、１０ｓｅｃ-1未満のせん断速度では解砕されない。従って、図４（ｂ）のように、シート４０２中に再凝集粉体３０４が含まれる。なお、図３，図４では、凝集体を構成する粉体３０２には斜線を施し、凝集していない粉体３０２には斜線を施さないで、両者を視覚的に区別している。
【００２８】
更に分散が進むと、図３（ｃ）に示すように、粉体３０２の微粉化に起因する粉体３０２同士の再凝集が顕著となり、再び見かけの粉体の径が大きくなる。そのため、１０ｓｅｃ-1未満のせん断速度をこのスラリー３０１に加えてフィルム４０１上にシート４０２を成形すると、図４（ｃ）のようにシート４０２の表面性は再び悪化する。また、シート密度は再び小さくなる。このようにシートの表面と内部構造は相関を持って変化する。
【００２９】
さて、原料である０．１〜１０μｍの平均粒径を有する無機粉体１００重量部に対して、有機バインダー１〜２０重量部、分散媒１０〜１２０重量部、可塑剤１〜２０重量部を配合し予備撹拌する。これを玉石φ０．５ｍｍのジルコニアを用いた媒体撹拌ミルにより凝集が顕著になるまで過分散する。その際、一定の時間おきに、スラリーの一部を採取し、複数種類の分散時間を変えたサンプルを用意する。採取した各スラリーを用いて、ドクターブレード法によりシート（簡易シート）を成形する。シートの膜厚は１〜１０００μｍのうちの特定の厚さで一定とし、スラリーに加わるせん断速度を１０ｓｅｃ-1未満のある特定の値とする。また、比較のため１００ｓｅｃ-1以上のある特定のせん断速度を加えて同様にシート（簡易シート）を成形する。それぞれのシートの６０°光沢度を測定する。
【００３０】
図５に分散時間とシート６０°光沢度の測定結果との関係を示す。曲線５０１はスラリーに加わるせん断速度を１０ｓｅｃ-1未満にしてシートを作成した場合についての結果であり、曲線５０２はスラリーに加わるせん断速度を１００ｓｅｃ-1以上にしてシートを作成した場合についての結果である。曲線５０１に対する矢印（ａ）、（ｂ）、（ｃ）は、図３及び図４の（ａ）、（ｂ）、（ｃ）にそれぞれ対応している。曲線５０１に示されているように、１０ｓｅｃ-1未満のせん断速度で簡易シートを成形したとき、シート６０°光沢度は、分散時間の経過とともに、漸増し、ピークを迎え、その後漸減する。スラリーの組成や分散条件が一定の場合、スラリーに加わるせん断速度が１０ｓｅｃ-1未満であれば、シート６０°光沢度がピークとなるときの分散時間は変わらない。図５の曲線５０１より、シート６０°光沢度を測定することにより、図３及び図４の（ａ）、（ｂ）、（ｃ）の状態を判別することができ、その結果、スラリー中の粉体の分散状態を評価することができる。これに対して、曲線５０２に示されているように、１００ｓｅｃ-1以上のせん断速度で簡易シートを成形したとき、シート６０°光沢度は分散時間に対して単調増加する。これは、再凝集粉体３０４が１００ｓｅｃ-1以上のせん断速度により解砕されるためである。従って、スラリーに加わるせん断速度を１００ｓｅｃ-1以上にしてシートを成形すると、得られたシートのシート６０°光沢度からはスラリー中の粉体の分散状態を評価することはできない。
【００３１】
通常の量産工程では、スラリーを塗工する際に数１００ｓｅｃ-1以上の高せん断速度域でスラリーを成形してシートを作製する。このような場合には、ほとんどの再凝集した粉体は解砕される。にもかかわらず、解砕されないわずかな凝集粉に起因して、デバイス特性が、作成ロット内・ロット間で変動してしまう。本発明のスラリー評価方法によれば、再凝集を解砕することなく、ほぼ静置状態のスラリーの見かけ粒径を反映したシートを用いてスラリーの分散状態を高精度に評価できる。
【００３２】
（実施の形態２）
請求項２及び６に対応する実施形態について説明する。
【００３３】
図１は本発明におけるスラリーの調製方法の一実施形態を示す模式図である。ポンプ５によりスラリー撹拌機４からスラリー１をスラリー分散装置３を通過させスラリー撹拌機４に送る循環経路６と、スラリー撹拌機４からスラリー１を簡易シート作製装置７に誘導する経路８と、スラリー撹拌機４からスラリー１を量産の塗工機（図示せず）に誘導する経路９とが分岐している。例えば媒体撹拌ミルからなるスラリー分散装置３は、循環経路６を循環するスラリー１に対して分散を行う。スラリー分散制御装置２はスラリー分散装置３を制御する。簡易シート作製装置７は、ブレード１０とベルトコンベア１１と乾燥炉１２とキャリアフィルム１３とから構成される。１４はスラリー分散状態評価装置である。以下に、量産の塗工機におけるシート作成までの流れを説明する。
【００３４】
０．１〜１０μｍの平均粒径を有する無機粉体とバインダー溶液とを図１の撹拌機４に投入口１５より投入する。バインダー溶液は、無機粉体１００重量部に対して、有機バインダー１〜２０重量部、分散媒１０〜１２０重量部、可塑剤１〜２０重量部を配合及び攪拌して作製する。次に、攪拌機４のモータ１６により所定の時間撹拌したスラリー１を、ポンプ５で経路６を循環させながら、スラリー分散装置３で分散を行う。撹拌機４からの経路６の途中に、量産の塗工機にスラリー１を誘導する経路９とは別に、分散途中のスラリー１を簡易シート作製装置７に誘導する経路８が設けられている。分散が終了するまでは、量産の塗工機にスラリー１を誘導する経路９にはスラリー１を流さないようにする。
【００３５】
分散途中のスラリー１の分散状態を評価するために、上記分散途中のスラリー１を一定時間間隔おきに経路８を介して簡易シート作製装置７に誘導する。スラリー供給はギアポンプやチューブポンブなどのポンプを用いてもよいし、圧縮空気を用いてもよい。
【００３６】
簡易シート作製装置７に供給されたスラリー１をドクターブレード方式で、ブレード１０の厚みを一定とし、且つせん断速度を１０ｓｅｃ-1未満の一定の速度として、ベルトコンベア１１により送られるフィルム１３上に簡易塗工し、乾燥炉１２により乾燥させて、簡易シート１７を得る。簡易シート１７のシート６０°光沢度をスラリー分散状態評価装置１４により測定する。得られたシート６０°光沢度のデータをスラリー分散制御装置２に送信する。スラリー分散制御装置２は、受信したシート６０°光沢度のデータから、分散をこれ以上すすめるかどうかを決定し、スラリーの分散状態を制御する。
【００３７】
分散状態の制御は、例えば、スラリー分散装置３の撹拌速度や撹拌時間を調整することにより行うことができるが、安定した分散状態のスラリーを調製する点からは、分散時間を制御する方法が望ましい。
【００３８】
簡易シート１７の６０°光沢度は、分散時間の経過とともに図５の曲線５０１のように変化する。従って、一定時間間隔でサンプリングしたスラリー１を用いて得た簡易シート１７のシート６０°光沢度の変化を観察し、その値が極大値を示し、シート６０°光沢度の時間微分値が下降し始めたとき、スラリー１の分散を終了し、スラリーが完成する。
【００３９】
もしくは、例えば図７のように、簡易シート１７のシート６０°光沢度と量産シートの密度との関係をあらかじめ測定により求めておけば、簡易シート１７のシート６０°光沢度から量産シートの密度を算出できる。従って、所望する密度の量産シートを得たい場合には、その密度に対応したシート６０°光沢度に簡易シート１７が到達したときに、スラリーの分散を終了することもできる。この場合には、簡易シート１７のシート６０°光沢度が極大値を示すよりも早い段階でスラリーの分散を終了させることができる。
【００４０】
このようにして調製したスラリー１を経路９を介して量産の塗工機に誘導し、ダイコーティング方式で膜厚を制御しながら基材フィルム上に塗工し、乾燥させることにより、高精度のセラミックグリーンシートを得ることができる。
【００４１】
このように、本発明のスラリー調製方法では、再凝集を解砕することなく、ほぼ静置状態のスラリーの見かけ粒径を反映した簡易シート１７を用いてスラリーの分散状態を高精度に評価し、その評価結果を用いて分散状態を制御する。よって、作成ロット内・ロット間で特性の変動の少ない量産シート及びデバイスを作製することが可能となる。
【００４２】
（実施の形態３）
請求項３及び５に対応する実施形態について説明する。
【００４３】
本発明者らは、複数のせん断速度をスラリーに加えて複数種類のシートを作製した場合、スラリー中の粉体の分散・凝集の度合いが、シートの物性値のせん断速度に対する変化の度合い、即ち、シート物性値のせん断速度依存性の程度に反映されることを見出した。
【００４４】
スラリーに加わるせん断速度を１０ｓｅｃ-1以上１０００ｓｅｃ-1未満としてフィルム上に薄いシートを作成したとき、上記せん断速度が加えられた状態でのスラリー中の粉体の分散・凝集の度合いと、シート構造との関係について図８のスラリー模式図及び図９のシート模式図により説明する。なお、図８の（ａ）、（ｂ）、（ｃ）は図３の（ａ）、（ｂ）、（ｃ）にそれぞれ対応しており、図９の（ａ）、（ｂ）、（ｃ）は図４の（ａ）、（ｂ）、（ｃ）にそれぞれ対応しており、異なるのはスラリーに加わるせん断速度のみである。
【００４５】
まず、図３（ａ）に示すように、初期凝集の解砕が不十分なときは、図８（ａ）に示すように１０ｓｅｃ-1以上１０００ｓｅｃ-1未満のせん断速度が加わってもこのような凝集は解砕されることはない。そのため、１０ｓｅｃ-1以上１０００ｓｅｃ-1未満のせん断速度をこのスラリー３０１に加えてフィルム４０１上にシート４０２を成形すると、図９（ａ）に示すように、図４（ａ）と同様の構造及び物性値を有するシートが得られる。この分散状態では、せん断速度を１０ｓｅｃ-1以上１０００ｓｅｃ-1未満の範囲内で変化させてもシート構造及びシート物性値はほとんど変化しない。即ち、シート物性値の単位せん断速度に対する増加の割合は０に限りなく近い。
【００４６】
次に、分散が進むと、図３（ｂ）に示すように、スラリー３０１中において粉体３０２同士の初期凝集が壊れ、見かけの径が小さくなる。但し、これと同時に粉体３０２の微粉化に起因する粉体３０２同士の再凝集がわずかに現れはじめる。再凝集は初期凝集に比べ極めて軽い凝集であるため、１０ｓｅｃ-1以上１０００ｓｅｃ-1未満のせん断速度が加わると図８（ｂ）のように解砕される。そのため、１０ｓｅｃ-1以上１０００ｓｅｃ-1未満のせん断速度をこのスラリー３０１に加えてフィルム４０１上にシート４０２を成形すると、図９（ｂ）のように、図４（ｂ）と比較して、得られるシート４０２の表面性が良化し、密度も大きくなる。ここで、粉体３０２同士の再凝集が解砕される程度は、せん断速度に応じて変化する。従って、シート構造及びシート物性値は、せん断速度依存性を有するようになる。即ち、シート物性値の単位せん断速度に対する増加の割合は０より大きい。
【００４７】
更に分散が進むと、図３（ｃ）に示すように、粉体３０２の微粉化に起因する粉体３０２同士の再凝集が顕著になる。再凝集は初期凝集に比べ極めて軽い凝集であるため、１０ｓｅｃ-1以上１０００ｓｅｃ-1未満のせん断速度が加わると図８（ｃ）のように解砕される。そのため、１０ｓｅｃ-1以上１０００ｓｅｃ-1未満のせん断速度をこのスラリー３０１に加えてフィルム４０１上にシート４０２を成形すると、図９（ｃ）のように、図４（ｃ）と比較して、得られるシート４０２の表面性が極めて良化し、密度も大きくなる。この分散状態では、粉体３０２同士の再凝集が解砕される程度は、せん断速度の違いにより大きく変化する。従って、シート構造及びシート物性値は、より大きなせん断速度依存性を有する。即ち、シート物性値の単位せん断速度に対する増加の割合は更に大きくなる。
【００４８】
さて、実施の形態１と同一組成のスラリーを実施の形態１と同一の分散条件で分散する。その際、一定の時間おきに、スラリーの一部を採取し、複数種類の分散時間を変えたサンプルを用意する。採取した各スラリーを用いて、ドクターブレード法によりシート（簡易シート）を成形する。シートの膜厚は１〜１０００μｍのうちの特定の厚さで一定とし、スラリーに加わるせん断速度を１０ｓｅｃ-1以上１０００ｓｅｃ-1未満の範囲内で複数種類に変える。それぞれのシートのシート６０°光沢度を測定する。そして、縦軸をシート６０°光沢度、横軸をせん断速度としたグラフからシート６０°光沢度の単位せん断速度に対する変化率を、例えば近似直線の傾きより算出する。
【００４９】
図１０に分散時間とシート６０°光沢度の単位せん断速度に対する変化率との関係を示す。図１０の曲線に対する矢印（ａ）、（ｂ）、（ｃ）は、図８及び図９の（ａ）、（ｂ）、（ｃ）にそれぞれ対応している。図１０より、１０ｓｅｃ-1以上１０００ｓｅｃ-1未満のせん断速度で簡易シートを成形したとき、シート６０°光沢度の変化率は、分散時間の経過とともに大きくなるが、その変化の程度は、矢印（ｂ）に対応する分散時間を過ぎる頃から急激に大きくなる。図１０より、シート６０°光沢度の単位せん断速度に対する変化率（即ち、シート６０°光沢度のせん断速度依存性の程度）を測定することにより、図８及び図９の（ａ）、（ｂ）、（ｃ）の状態を判別することができ、その結果、スラリー中の粉体の分散状態を評価することができる。
【００５０】
図１１は、せん断速度に対するシート６０°光沢度の変化の様子を、代表的な３通りの分散時間について示したグラフである。図１１の（ａ）、（ｂ）、（ｃ）は、図８及び図９の（ａ）、（ｂ）、（ｃ）にそれぞれ対応している。分散が進行した状態（（ｃ））では、せん断速度が大きいほど、粉体の再凝集がより解砕されるために、シート６０°光沢度が増大する。これに対して、分散がほとんど進行していない状態（（ａ））では、せん断速度をいくら大きくしても、粉体の初期凝集はほとんど解砕されないため、シート６０°光沢度はほとんど変化していない。
【００５１】
このように、本発明のスラリー評価方法によれば、シート作成時に加えるせん断速度を複数種類に変えると、得られる複数種類のシートにスラリー中の粉体の再凝集の度合いが反映されることを利用して、スラリーの分散状態を高精度に評価できる。
【００５２】
（実施の形態４）
請求項４及び６に対応する実施形態について図１を用いて説明する。実施の形態２と同一組成のスラリーを図１に示した装置で同様に分散する。一定時間間隔おきに簡易シート作製装置７に供給されるスラリー１をドクターブレード方式で、ブレード１０の厚みを一定とし、且つせん断速度を０．１ｓｅｃ-1から１０００ｓｅｃ-1までの間で複数種類にステップ状に変化させ、ベルトコンベア１１により送られるフィルム１３上に簡易塗工し、乾燥炉１２により乾燥させて、簡易シート１７を得る。簡易シート１７の各せん断速度におけるシート６０°光沢度をスラリー分散状態評価装置１４により測定する。そして、縦軸をシート６０°光沢度、横軸をせん断速度としたグラフからシート６０°光沢度の単位せん断速度に対する変化率を、例えば近似直線の傾きより算出する。この値をスラリー分散制御装置２に送信する。スラリー分散制御装置２は、受信したシート６０°光沢度のせん断速度に対する変化率のデータから、分散をこれ以上すすめるかどうかを決定し、スラリーの分散状態を制御する。
【００５３】
シート６０°光沢度のせん断速度に対する変化率は、分散時間の経過とともに図１０のように変化する。従って、例えば、一定時間間隔でサンプリングしたスラリー１を用いて得た簡易シート１７のシート６０°光沢度のせん断速度に対する変化率の変化を観察し、その値が急激に増加し始めたとき（あるいは、ある値に達したとき）、スラリー１の分散を終了させることができる。
【００５４】
もしくは、例えば図１３のように、簡易シート１７のシート６０°光沢度のせん断速度に対する変化率と量産シートの密度との関係をあらかじめ測定により求めておけば、簡易シート１７のシート６０°光沢度のせん断速度に対する変化率から量産シートの密度を算出できる。従って、所望する密度の量産シートを得たい場合には、その密度に対応したシート６０°光沢度のせん断速度に対する変化率に簡易シート１７が到達したときに、スラリーの分散を終了することもできる。この場合には、簡易シート１７のシート６０°光沢度のせん断速度に対する変化率が急激に増加し始めるよりも早い段階でスラリーの分散を終了させることができる。
【００５５】
このようにして調製したスラリー１を経路９を介して量産の塗工機に誘導し、ダイコーティング方式で膜厚を制御しながら基材フィルム上に塗工し、乾燥させることにより、高精度のセラミックグリーンシートを得ることができる。
【００５６】
このように、本発明のスラリー調製方法では、シート作成時に加えるせん断速度を複数種類に変えると、得られる複数種類のシートにスラリー中の粉体の再凝集の度合いが反映されることを利用して、スラリーの分散状態を高精度に評価し、その評価結果を用いて分散状態を制御する。よって、作成ロット内・ロット間で特性の変動の少ない量産シート及びデバイスを作製することが可能となる。
【００５７】
なお、以上に示した実施形態１〜４は本発明を具現化した一例であって、本発明の技術的範囲を限定するものではない。
【００５８】
上記実施形態１〜４において、スラリーの構成材料は上記のものに限定されず、本発明においてはスラリーの構成材料は少なくとも粉体、バインダー、分散媒を含むものであればよい。粉体は、鉄、ステンレス、アルミなどの金属、アルミナ、シリカ、ジルコニア、チタン酸バリウム、フェライトなどのセラミック、シリケート系、ボレート系などのガラス、のうち少なくとも１つを含む。バインダーは、ポリビニルアセタール、ビニルアルコール、アクリル酸エステル、メタクリル酸エステル、エチルセルロース、ポリウレタンなどが用いられる。分散媒は、アセトン、メチルエチルケトンなどのケトン類、トルエン、キシレンなどの芳香族類、酢酸エチル、酢酸ブチルなどのエステル類、エタノール、ブタノール、エチレングリコールなどのアルコール類、水などが挙げられる。必要により添加される可塑剤は、グリセリン、ポリエチレングリコールなどのグリコール系、ジブチルフタレート、ベンジルブチルフタレートなどのフタール酸系が挙げられる。また、分散剤なども適宜用いることができる。
【００５９】
また、上記実施形態１〜４において、光沢度の測定において入射角を６０°としたが、特に指定はない。なお、光沢度測定方法はＪＩＳ  Ｚ８７４１：１９９７による。なお、上記実施形態１〜４ではシートの物性値を光沢度としたが、上述のようにシートの表面及び内部構造はスラリー分散状態に影響をうけ、これと相関を持って変化するため、シートの表面及び内部構造を表す物性値であれば特に限定はない。図６（ａ）、（ｂ）、（ｃ）に、分散時間とシート密度との関係、分散時間とシート表面粗さＲａとの関係、分散時間とシート透気度との関係を順に示す。また、図１２（ａ）、（ｂ）、（ｃ）に、分散時間とシート密度のせん断速度に対する変化率との関係、分散時間とシート表面粗さＲａのせん断速度に対する変化率との関係、分散時間とシート透気度のせん断速度に対する変化率との関係を順に示す。これらの図から、シートの物性値として、密度、表面粗さ、透気度なども有効であることがわかる。なお、表面粗さの測定方法はＪＩＳ  Ｂ０６０１：１９９４による。透気度の測定方法はＪＩＳ  Ｐ  ８１１７：１９９８による。また、簡易シートの厚みを一定とするならば、シート密度をシート密度とシート厚みとの積であるシート面密度で代用してもよい。
【００６０】
粉体の粒度分布の累積径Ｄ10が１μｍ以下、あるいは累積径Ｄ50が２μｍ以下であるような微粉体を多く含む粉体の場合、再凝集によってシートの特性ばらつきに多大な影響を与えるため、上記実施形態１〜４に示した本発明の評価方法及び調製方法は特に有効である。
【００６１】
上記実施形態１〜４において、ブレード１０の厚みは一定としたが、ブレード１０の厚みを変化させてせん断速度を変えることも可能である。また、簡易シート１７の作製時のブレード１０の厚みは凝集物の最大径以上であれば特に問題はない。また、乾燥炉１２の温度は、用いる粉体や分散媒の種類、配合比率によって異なるが、通常は１０〜１２０℃、好ましくは６０〜１００℃で乾燥するのがよい。
【実施例】
【００６２】
以下、実施例及び比較例を用いて本発明を更に具体的に説明するが、本発明は以下の実施例に限定されるものではない。
【００６３】
（スラリーの評価方法に関する実施例）
原料である累積平均径Ｄ50が１μｍの平均粒径を有するアルミナを主成分とする無機粉体１００重量部に対して、有機バインダーであるポリビニルアセタール樹脂１０重量部、分散媒である酢酸ブチル８０重量部、可塑剤であるフタル酸ジブチル８重量部を混合し、スラリーとした。スラリー全量は１ロット５ｋｇとした。
【００６４】
前記スラリーについて、撹拌機で２０００ｒｐｍ、１時間の予備混合を行った後、媒体撹拌ミルを用いたスラリー混合装置に投入し、３０００ｒｐｍの分散を行った。分散時間を６０、１２０、１８０、２４０、３００分の５通りに変えて５種類のスラリーサンプルを作成した。それぞれを以下の実施例１，２，比較例１により評価した。
【００６５】
［実施例１］
実施の形態１によるスラリー評価方法を用いた。各分散時間におけるスラリー１を図１の簡易シート作製装置７に供給し、ドクターブレード方式で、ブレード１０の厚みを１ｍｍで一定とし、せん断速度が１ｓｅｃ-1となるよう一定の速度でベルトコンベア１１により送られるフィルム１３上に簡易塗工し、乾燥炉１２により乾燥させて、簡易シート１７を作成した。スラリー分散状態評価装置１４により簡易シート１７のシート面密度ρｔを測定した。
【００６６】
［実施例２］
実施の形態３によるスラリー評価方法を用いた。各分散時間におけるスラリー１を図１の簡易シート作製装置７に供給し、ドクターブレード方式で、ブレード１０の厚みを１ｍｍで一定とし、スラリーに加わるせん断速度が１０、２０、５０、１００、２００ｓｅｃ-1の５種類のせん断速度となるようにステップ状に速度が変化されたベルトコンベア１１により送られるフィルム１３上に簡易塗工し、乾燥炉１２により乾燥させて、簡易シート１７を作成した。スラリー分散状態評価装置１４により簡易シート１７の各せん断速度におけるシート６０°光沢度を測定した。そして、縦軸を光沢度、横軸をせん断速度（対数目盛）としてプロットした測定点を直線近似し、この直線の傾きから、シート６０°光沢度のせん断速度の対数に対する変化率を算出した。
【００６７】
［比較例１］
比較例として、遠心分離型粒度分布計を用いて累積平均径Ｄ50を測定した。
【００６８】
各分散時間のスラリーを用いて周知の方法でセラミックグリーンシートをそれぞれ作成した。このグリーンシートを切断して１００×１００ｍｍの複数のグリーンシート２０１を得た。図１４に示すように、１枚のグリーンシート２０１の両面に、互いに対向するように内部電極１４０１を形成し、これと接続して引き出し電極１４０２を形成した。この両面に、貫通穴内に導電性ペースト２０２を充填した複数のグリーンシート２０５を積層し、表裏面に電極１４０３を形成した。この積層体をグリーンシート２０１，２０５の面方向の収縮を拘束しながら焼成し、焼成後厚みが約１０μｍとなるコンデンサを１００個作成した。
【００６９】
得られたコンデンサについて、ショート不良率（ショート不良個数／検査個数）を調べた。また、ＬＣＲメーターによりその容量値を測定し、ばらつきを容量変動係数（％）（＝１００×標準偏差／平均値）で評価した。結果を表１に示す。
【００７０】
【表１】
2005067920.tif 000003
表１より、実施例１、２と比較例１とを比較すると、比較例１では特に分散時間１８０分、２４０分と３００分における評価値とコンデンサ特性との相関が見られない。これに対して、実施例１、２では全ての分散時間で評価値とコンデンサ特性とに相関が認められる。
【００７１】
（スラリーの調製方法に関する実施例）
前記スラリーの評価方法に関する実施例と同様の組成でスラリーを調製した。
【００７２】
［実施例３］
実施の形態２によるスラリー調製方法を用いた。図１の装置を用いてスラリー１を分散させながら、一定時間間隔おきにスラリー１を簡易シート作製装置７に供給し、ドクターブレード方式で、ブレード１０の厚みを１ｍｍで一定とし、せん断速度が１ｓｅｃ-1となるよう一定の速度でベルトコンベア１１により送られるフィルム１３上に簡易塗工し、乾燥炉１２により乾燥させて、簡易シート１７を作成した。スラリー分散状態評価装置１４により簡易シート１７のシート表面粗さＲａを測定した。得られたシート表面粗さＲａのデータをスラリー分散制御装置２に送信した。スラリー分散制御装置２で受信したシート表面粗さＲａのデータから、分散をこれ以上すすめるかどうかを決定した。つまり、簡易シート１７のシート表面粗さＲａが極大値を示し、シート表面粗さＲａの時間微分値が下降し始めたとき、スラリー１の分散を終了した。
【００７３】
［実施例４］
実施の形態２によるスラリー調製方法を用いた。実施例３と同様に、スラリー１を分散させながら、一定時間間隔おきに簡易シート１７を作成した。スラリー分散状態評価装置１４により簡易シート１７のシート面密度を測定した。あらかじめ求めておいた簡易シート１７のシートの面密度と量産シートのシート密度との関係を用いて、簡易シート１７のシート面密度が２．５０（ｇ／ｍ2）となったときスラリー１の分散を終了した。
【００７４】
［実施例５］
実施の形態４によるスラリー調製方法を用いた。図１の装置を用いてスラリー１を分散させながら、一定時間間隔おきにスラリー１を簡易シート作製装置７に供給し、ドクターブレード方式で、ブレード１０の厚みを１ｍｍで一定とし、１０、２０、５０、１００、２００ｓｅｃ-1の５種類のせん断速度となるようにステップ状に速度を変化させたベルトコンベア１１により送られるフィルム１３上に簡易塗工し、乾燥炉１２により乾燥させて、簡易シート１７を作成した。スラリー分散状態評価装置１４により簡易シート１７の各せん断速度におけるシート６０°光沢度を測定した。そして、縦軸をシート６０°光沢度、横軸をせん断速度（対数目盛）としてプロットした測定点を直線近似し、この直線の傾きから、シート６０°光沢度のせん断速度の対数に対する変化率を算出した。得られた変化率のデータをスラリー分散制御装置２に送信した。スラリー分散制御装置２で受信したシート６０°光沢度のせん断速度の対数に対する変化率のデータから、分散をこれ以上すすめるかどうかを決定した。具体的には該変化率が１．０となったところで分散を終了した。
【００７５】
［比較例２］
比較例として、遠心分離型粒度分布計を用いた。累積平均径Ｄ50が１．００μｍとなるまでスラリーの分散がすすんだとき、スラリーの分散を終了した。
【００７６】
実施例３〜５，比較例２において分散が終了した直後に、調製したスラリー１を経路９を介して量産の塗工機に誘導し、ダイコーティング方式で乾燥後の膜厚が１０μｍとなるように膜厚を制御しながら、毎分８ｍの塗工速度で基材フィルム上に塗工し、乾燥炉温度８０℃で乾燥させ、セラミックグリーンシートを作成した。
【００７７】
このセラミックグリーンシートを用いて実施例１，２，比較例１と同様にコンデンサを作製し、ショート不良率と容量変動係数で評価した。結果を表２に示す。
【００７８】
【表２】
2005067920.tif 000004
表２より、実施例３、４、５と比較例２とを比較すると、比較例２ではショート不良の発生が認められ、コンデンサ容量値の変動係数も１％を越えており、比較例２で得たスラリーの分散状態は良好でない。これに対して、実施例３、４、５ではショート不良の発生は認められず、コンデンサ容量値の変動係数も０．３％であり、これらで得たスラリーの分散状態は良好である。
【産業上の利用可能性】
【００７９】
本発明のスラリーの評価方法及び調製方法の利用分野は特に限定はなく、粉体の分散を行う分野に広範に利用できるが、中でも、例えば、セラミックグリーンシートの原料であるセラミックスラリーの分散状態の評価方法及びセラミックスラリーの調製方法に利用することができる。
【００８０】
また、本発明のセラミックグリーンシートの製造方法の利用分野についても特に限定はないが、例えば、積層構造を有するコンデンサやインダクタ、あるいはこれらを含む積層複合部品等に用いられるセラミックグリーンシートの製造に利用することができる。
【図面の簡単な説明】
【００８１】
【図１】本発明における実施形態２及び４のスラリー及びグリーンシート製造プロセスを示す図である。
【図２】積層デバイスの製造工程を示す模式的断面図である。
【図３】（ａ）〜（ｃ）は、１０ｓｅｃ-1未満のせん断速度を加えたときのスラリー中の粉体の状態を示した模式的断面図である。
【図４】（ａ）〜（ｃ）は、スラリーに１０ｓｅｃ-1未満のせん断速度を加えて作製したグリーンシートを示す模式的断面図である。
【図５】分散時間と簡易シートのシート６０°光沢度との関係を示す図である。
【図６】（ａ）、（ｂ）、（ｃ）は、順に、分散時間とシート密度との関係、分散時間とシート表面粗さＲａとの関係、分散時間とシート透気度との関係を示す図である。
【図７】簡易シートのシート６０°光沢度と量産シートの密度との関係を示す図である。
【図８】（ａ）〜（ｃ）は、１０ｓｅｃ-1以上１０００ｓｅｃ-1未満のせん断速度を加えたときのスラリー中の粉体の状態を示した模式断面図である。
【図９】（ａ）〜（ｃ）は、スラリーに１０ｓｅｃ-1以上１０００ｓｅｃ-1未満のせん断速度を加えて作製したグリーンシートを示す模式断面図である。
【図１０】分散時間と簡易シートのシート６０°光沢度のせん断速度に対する変化率との関係を示す図である。
【図１１】スラリーに加わるせん断速度と簡易シートのシート６０°光沢度との関係を示す図である。
【図１２】（ａ）、（ｂ）、（ｃ）は、順に、分散時間とシート密度のせん断速度に対する変化率との関係、分散時間とシート表面粗さＲａのせん断速度に対する変化率との関係、分散時間とシート透気度のせん断速度に対する変化率との関係を示す図である。
【図１３】簡易シートのシート６０°光沢度のせん断速度に対する変化率と量産シートの密度との関係を示す図である。
【図１４】実施例で作成したコンデンサの部分断面図である。
【符号の説明】
【００８２】
１  スラリー
２  スラリー分散制御装置
３  スラリー分散装置
４  スラリー撹拌機
５  ポンプ
６  スラリー分散装置を通る循環経路
７  簡易シート作製装置
８  簡易シート作製装置にスラリーを誘導する経路
９  量産の塗工機にスラリーを誘導する経路
１０  ブレード
１１  ベルトコンベア
１２  乾燥炉
１３  キャリアフィルム
１４  スラリー分散状態評価装置
１５  撹拌機の投入口
１６  攪拌機のモータ
１７  簡易シート
２０１  グリーンシート
２０２  導電性ペースト
２０３  電極
２０４  積層体
３０１  スラリー
３０２  粉体
３０３  初期凝集粉体
３０４  再凝集粉体
４０１  フィルム
４０２  シート
４０３  初期凝集粉体間の隙間
４０４  初期凝集粉体内の隙間
５０１  １０ｓｅｃ-1未満のせん断速度で簡易シートを成形したときの、分散時間に対するシート６０°光沢度曲線
５０２  １００ｓｅｃ-1以上のせん断速度で簡易シートを成形したときの、分散時間に対するシート６０°光沢度曲線
１４０１  内部電極
１４０２  引き出し電極
１４０３  電極
【図１】
2005067920.tif 000005
【図２】
2005067920.tif 000006
【図３】
2005067920.tif 000007
【図４】
2005067920.tif 000008
【図５】
2005067920.tif 000009
【図６】
2005067920.tif 000010
【図７】
2005067920.tif 000011
【図８】
2005067920.tif 000012
【図９】
2005067920.tif 000013
【図１０】
2005067920.tif 000014
【図１１】
2005067920.tif 000015
【図１２】
2005067920.tif 000016
【図１３】
2005067920.tif 000017
【図１４】
2005067920.tif 000018